СОЕДИНИТЕЛЬНЫЙ ЭЛЕМЕНТ ИЗ КОМПОЗИТНОГО МАТЕРИАЛА ИЗ ГРАФИТА И АРМИРОВАННОГО УГЛЕРОДНЫМ ВОЛОКНОМ УГЛЕРОДА

1. Соединительный элемент (10) для соединения графитовых электродов, который содержит по меньшей мере одну зону (12) из графита и по меньшей мере одну зону (14, 14') из армированного углеродным волокном углерода, при этом графит содержит меньше 10 масс.% волокна и армированный углеродным волокном углерод содержит более 20 масс.% углеродного волокна.
2. Соединительный элемент (10) по п.1, отличающийся тем, что графит содержит меньше 5 масс.% волокна и предпочтительно не содержит волокна.
3. Соединительный элемент (10) по п.1, отличающийся тем, что по меньшей мере одна зона (14, 14') из материала из армированного углеродным волокном углерода по меньшей мере частично окружена по меньшей мере одной зоной (12) из графита.
4. Соединительный элемент (10) по п.1, отличающийся тем, что по меньшей мере одна зона (12) из графита является графитовым телом (12), в котором предусмотрена по меньшей мере одна выемка (14, 14'), при этом по меньшей мере в одной выемке (14, 14') предусмотрен материал из армированного углеродным волокном углерода.
5. Соединительный элемент (10) по п.4, отличающийся тем, что предусмотренный по меньшей мере в одной выемке (14, 14') материал из армированного углеродным волокном углерода соединен с графитовым телом (12) с помощью связующего средства.
6. Соединительный элемент (10) по п.1, отличающийся тем, что углеродные волокна в материале из армированного углеродным волокном углерода выполнены в виде ткани или тканевого слоистого материала, в котором несколько слоев ткани расположены друг над другом и соединены друг с другом.
7. Соединительный элемент (10) по п.1, отличающийся тем, что массовая доля углеродного волокна в материале из армированного углеродным волокном углерода составляет больше 20-80%, особенно предпочтительно 30-70% и наиболее предпочтительно 40-60%.
8. Соединительный элемент (10) по п.1 или 4, отличающийся тем, что по меньшей мере одна выемка (14, 14') проходит в продольном направлении соединительного элемента (10) и проходит, поперек продольного направления соединительного элемента (10), от наружной стороны (16) графитового тела (12) вовнутрь.
9. Соединительный элемент (10) по п.1 или 4, отличающийся тем, что по меньшей мере одна выемка (14, 14') проходит по меньшей мере 50%, предпочтительно по меньшей мере 70%, особенно предпочтительно по меньшей мере 90% и наиболее предпочтительно 100% продольной протяженности графитового тела (12).
10. Соединительный элемент (10) по п.1 или 4, отличающийся тем, что по меньшей мере одна выемка (14, 14') проходит поперек продольного направления графитового тела (12) от наружной стороны (16) графитового тела (12) от 10 до менее 100%, предпочтительно 20-80%, особенно предпочтительно 30-70%, наиболее предпочтительно 40-70% от расстояния между наружной стороной (16) и центральной осью (18) графитового тела (12).
11. Соединительный элемент (10) по п.1 или 4, отличающийся тем, что общий объем всех выемок (14, 14') относительно общего объема соединительного элемента (10) составляет 5-75%, предпочтительно 10-50% и наиболее предпочтительно 20-40%.
12. Соединительный элемент (10) по п.1 или 4, отличающийся тем, что графитовое тело (12) имеет от 2 до 50 выемок, особенно предпочтительно 2-32 выемки (14, 14'), наиболее предпочтительно 5-32 выемки (14, 14') и предпочтительнее всего 8-24 выемки (14, 14'), которые заполнены материалом из армированного углеродным волокном углерода.
13. Соединительный элемент (10) по п.1, отличающийся тем, что он выполнен цилиндрическим или в форме двойного конуса.
14. Способ изготовления соединительного элемента (10) по любому из пп.1-13, который содержит следующие этапы:
i) обеспечения графитового тела (12), которое не содержит или содержит меньше 10 масс.% волокна;
ii) обеспечения материала из армированного углеродным волокном углерода, который содержит больше 20 масс.% волокна,
iii) соединения графитового тела (12) с материалом из армированного углеродным волокном углерода с помощью связующего средства и
iv) выполнения резьбы на конструкции, полученной на этапе iii).
15. Способ по п.14, содержащий следующие этапы:
a) обеспечения графитового тела (12) предпочтительно в форме цилиндра или двойного конуса,
b) выполнения по меньшей мере одной выемки (14, 14') в графитовом теле (12) посредством обработки графитового тела (12),
c) обеспечения армированного углеродным волокном углерода в форме по меньшей мере одной выемки (14, 14'),
d) введения связующего средства и армированного углеродным волокном углерода по меньшей мере в одну выемку (14, 14'),
e) тепловой обработки конструкции, полученной на этапе d) и
f) выполнения резьбы на конструкции, полученной на этапе е).
16. Способ по любому из пп.14 или 15, отличающийся тем, что тепловую обработку на этапе е) выполняют при температуре между 100 и 300°С.
17. Применение соединительного элемента (10) по любому из пп.1-13 для соединения двух электродов, предпочтительно двух графитовых электродов.
18. Электродный штырь, содержащий два или больше графитовых электрода, при этом каждые два графитовых электрода соединены друг с другом с помощью соединительного элемента (10) по любому из пп.1-13.